(57)【要約】【課題】  コイリング後に歪み取りのための熱処理をしても、リング径の寸法変化が起こりにくいピストンリング用線材を提供する。【解決手段】  Ｃが０．０９重量％以下、Ｓｉが１．００重量％以下、Ｍｎが１．００重量％以下、Ｐが０．０４０重量％以下、Ｓが０．０３０重量％以下、Ｎｉが６．５０〜８．７５重量％、Ｃｒが１６．００〜１８．００重量％、Ａｌが０．７５〜１．５０重量％、残部がＦｅおよび不可避的不純物からなる組成を有する。【選択図】    なし【特許請求の範囲】
【請求項１】
Ｃが０．０９重量％以下、Ｓｉが１．００重量％以下、Ｍｎが１．００重量％以下、Ｐが０．０４０重量％以下、Ｓが０．０３０重量％以下、Ｎｉが６．５０〜８．５０重量％、Ｃｒが１６．００〜１８．００重量％、Ａｌが０．７５〜１．５０重量％、残部がＦｅおよび不可避的不純物からなる組成を有することを特徴とするピストンリング用線材。
【請求項２】
Ｃが０．０９重量％以下、Ｓｉが１．００重量％以下、Ｍｎが１．００重量％以下、Ｐが０．０４０重量％以下、Ｓが０．０３０重量％以下、Ｎｉが６．５０〜８．５０重量％、Ｃｒが１６．００〜１８．００重量％、Ａｌが０．７５〜１．５０重量％、残部がＦｅおよび不可避的不純物からなる組成の材料を１０００〜１１００℃で固溶化熱処理し、次いで、冷間加工を行った後、５１０〜５９０℃で１０〜３０分間析出硬化熱処理を施すことによって得たピストンリング用線材。
【請求項３】
マルテンサイト相の体積率が６５〜９０％で、残部が実質的にオーステナイト相の母相からなることを特徴とする請求項１または２記載のピストンリング用線材。
【請求項４】
表層または断面の少なくとも一方のビッカース硬さが５００ＨＶ以上であることを特徴とする請求項１、２または３記載のピストンリング用線材。
【請求項５】
請求項１〜４記載のいずれかの線材を用いてなるピストンリング。
【請求項６】
Ｃが０．０９重量％以下、Ｓｉが１．００重量％以下、Ｍｎが１．００重量％以下、Ｐが０．０４０重量％以下、Ｓが０．０３０重量％以下、Ｎｉが６．５０〜８．５０重量％、Ｃｒが１６．００〜１８．００重量％、Ａｌが０．７５〜１．５０重量％、残部がＦｅおよび不可避的不純物からなる組成の材料を固溶化熱処理し、次いで、冷間加工を行った後、析出硬化熱処理を施すことを特徴とするピストンリング用線材の製造方法。
【請求項７】
固溶化熱処理温度が１０００〜１１００℃で、析出硬化熱処理が、５１０〜５９０℃の温度で１０〜３０分間熱処理するプロセスであることを特徴とする請求項６記載のピストンリング用線材の製造方法。
【請求項８】
マルテンサイト相の体積率が６５〜９０％で、残部が実質的にオーステナイト相の母相からなることを特徴とする請求項６または７記載のピストンリング用線材の製造方法。
【請求項９】
表層または断面の少なくとも一方のビッカース硬さが５００ＨＶ以上であることを特徴とする請求項６、７または８記載のピストンリング用線材の製造方法。
【請求項１０】
請求項６〜９記載のいずれかの方法を用いて製造してなるピストンリング。
【発明の詳細な説明】
【技術分野】
【０００１】
本発明は、内燃機関や圧縮機等に使用されるピストンリング用線材及びその製造方法並びにピストンリングに関する。
【背景技術】
【０００２】
本発明はピストンリング用線材およびピストンリングに関するものであり、本発明の理解を深めるために現在のピストンリングの製造工程について説明する。
【０００３】
所定の組成の材料（例えば、高炭素鋼やマルテンサイト系ステンレス鋼組成）を溶解し、造塊後、圧延を行い、所定の温度で熱処理を施した後、冷間伸線により所定の線径の線材を得る。次ぎに、その線材は矩形断面形状に圧延された後、所定の条件で焼き入れと焼き戻しを行って線材の真直性と硬度を確保する。そして、この矩形断面の線材は、ピストンリングの外径に合致するようにコイリングされるが、コイリングに伴って歪みが生じるので、歪み取りのための熱処理が行われる。
【０００４】
従来、内燃機関や圧縮機等に使用される、このピストンリング用材料としては、高炭素鋼に硬質クロムメッキを外周面に施したものが広く使用されていたが、近年、耐摩耗性の優れた素材として、マルテンサイト系ステンレス鋼母材にガス窒化処理を行ったものが実用に供されている。ガス窒化処理ピストンリングは、母材の材質を選択することにより、ビッカース硬さ１０００ＨＶ以上の硬さを持った窒素拡散層をリングの全周に厚く形成できるので耐摩耗性に優れ、且つ耐久性に優れたピストンリングを提供することができる。
【０００５】
さらに、近年、ピストンリングの寿命を延ばすことを目的として、上記窒化処理を施したピストンリングの外周面にさらに物理蒸着処理（ＰＶＤ）、特にイオンプレーティング法により窒化クロム、窒化チタン等の硬質セラミックコーティングが施されることにより、耐摩耗性と耐久性が一層優れたピストンリングが提供されている（例えば、特許文献１および特許文献２参照）。
【特許文献１】特開平５−１７２２４８号公報
【特許文献２】特開２００２−６１７４６号公報
【発明の開示】
【発明が解決しようとする課題】
【０００６】
ところで、上記したピストンリングの製造工程において、高炭素鋼やマルテンサイト系ステンレス鋼のような素材は、コイリング後の歪み取りのための熱処理によって内部に蓄積された残留応力が開放されるために、歪み取り熱処理後のリング径は小さくなる方向に変形しやすい。そのため、コイリング後の歪み取り熱処理に伴うリング径の変化を考慮してコイリング時の（矩形断面形状の材料が巻き取られる）リングの曲率設計をしなければならないという煩わしい点があった。
【０００７】
本発明は、従来の技術の有するこのような問題点に鑑みてなされたものであって、その目的は、コイリング後に歪み取りのための熱処理をしても、リング径の寸法変化が起こりにくいピストンリング用線材を提供することにある。また、本発明の目的は、そのようなピストンリング用線材の製造方法を提供することにある。さらに、本発明の目的は、そのような線材を用いたピストンリング及びそのような方法を用いて製造したピストンリングを提供することにある。
【課題を解決するための手段】
【０００８】
上記目的を達成するために、本発明のピストンリング用線材は、Ｃが０．０９重量％以下、Ｓｉが１．００重量％以下、Ｍｎが１．００重量％以下、Ｐが０．０４０重量％以下、Ｓが０．０３０重量％以下、Ｎｉが６．５０〜８．５０重量％、Ｃｒが１６．００〜１８．００重量％、Ａｌが０．７５〜１．５０重量％、残部がＦｅおよび不可避的不純物からなる組成を有する析出硬化型のセミオーステナイト系組成を採用したことを特徴としている。
【０００９】
すなわち、この組成の材料を固溶化熱処理してＭS  点を常温付近にすることにより準安  定オーステナイトとして、冷間加工を行うことによって応力誘起マルテンサイト変態を生成することができる。
【００１０】
次ぎに、この材料を冷間加工後に析出硬化熱処理を施すことによって硬化させることができる。ＭS  点が常温付近になるとマルテンサイト変態が起こりにくいことがあるが、冷  間加工によって応力誘起マルテンサイトが増加する。一方、オーステナイト相は加工硬化性の大きな金属組織であり、冷間加工によってオーステナイト相の引張強さが著しく増大する。また、本発明は、冷間加工後に析出硬化熱処理を行うので、化合物（ＮｉＡｌ）を析出させることができる。
【００１１】
以上のように、本発明のピストンリング用線材は、オーステナイト相とマルテンサイト相を有する二相組織から形成され、それぞれの金属組織が熱処理時に互いに異なる変形態様を呈するので、次ぎに説明するように、コイリング後に歪み取りのための熱処理をしてもリング径の寸法変化が起こりにくくなることが期待できる。
【００１２】
すなわち、オーステナイト相は（冷間で行われる）コイリング後に歪み取りのための熱処理を行うと、コイリングと反対方向に変化しようとする。すなわち、オーステナイト相はコイル径が拡大する方向に変化しようとする。
【００１３】
一方、マルテンサイト相は（冷間で行われる）コイリング後に歪み取りのための熱処理を行うと、コイリングと同じ方向に変化しようとする。すなわち、マルテンサイト相はコイル径が縮小する方向に変化しようとする。
【００１４】
本発明のピストンリング用線材は熱処理時の変形態様の異なるオーステナイト相とマルテンサイト相の二相組織から形成され、コイリング後に歪み取りのための熱処理を行うと、拡径方向に変化しようとするオーステナイト相と縮径方向に変化しようとするマルテンサイト相の巧みなバランスにより、リング径の寸法変化が起こりにくくなるのである。
【発明の効果】
【００１５】
本発明は上記のように構成されているので、次のような効果を奏する。
（１）請求項１〜３記載の発明によれば、コイリング後に歪み取りのための熱処理をしてもリング径の寸法変化が起こりにくいピストンリング用線材を提供することができる。
【００１６】
特に、請求項４記載の発明によれば、ビッカース硬さが５００ＨＶ以上である超高硬度のピストンリング用線材を提供することができる。さらに、従来の素材（ＳＵＳ４４０Ｃおよび同等品）を使用した場合に比べて、硬度のバラツキが小さくなる。
（２）請求項６〜９記載の発明によれば、請求項１〜４記載のピストンリング用線材を製造するに好適な製造方法を提供することができる。
（３）さらに、請求項５記載の発明および請求項１０記載の発明によれば、コイリング後の歪み取り熱処理に伴うリング径の変化を考慮した複雑なリング曲率の設計作業を省略することができる。
【発明を実施するための最良の形態】
【００１７】
本発明のピストンリング用線材の組成の各元素の限定理由は下記のとおりである。
【００１８】
(1) Ｃは、０.０９重量％以下とする。      
【００１９】
Ｃは、侵入型の固溶元素であり、強度の向上に寄与するとともに、オーステナイト相を著しく安定させる元素であることから、Ｍｓ点を制御する重要な元素である。このような効果を得ようとする場合、０.０１重量％以上の添加が好ましい。他方、多量に添加すると、粗大な一次炭化物が生成して冷間加工性を低下させるばかりでなく、Ｍｓ点の過度な低下を招き、加工誘起マルテンサイト相の生成が困難となる。また、後述のＣｒと結合して炭化物を生成することにより耐食性を劣化させる。従って、その上限値は０.０９重量％とし、好ましくは０.０８重量％以下とする。
【００２０】
(2) Ｓｉは、１.００重量％以下とする。
【００２１】
Ｓｉは、鋼の溶製時において脱酸剤として添加される元素である。このような効果を得ようとする場合、０.０５重量％以上の添加が好ましい。他方、多量に添加すると冷間加工性を低下させるばかりでなく、靱延性を著しく低下させてしまうとともに、熱間加工性に有害となる。また、フェライト相を安定化させる元素であるので、Ｍｓ点を制御する観点からも、その上限値は１.００重量％とする。好ましくは、０.７０重量％以下とし、さらに好ましくは、０.５０重量％以下とする。
【００２２】
(3) Ｍｎは、１.００重量％以下とする。
【００２３】
Ｍｎは、鋼の溶製時の脱酸および鋼中のＳの固定のために添加される元素である。このような効果を得ようとする場合、０.０５重量％以上の添加が好ましい。他方、多量に添加すると熱間加工性を低下させるばかりでなく、耐食性を劣化させる。また、オーステナイト相を安定化させる元素であることから、Ｍｓ点の過度な低下を招き、加工誘起マルテンサイト相の生成が困難となる。従って、その上限値は１.００重量％とする。
【００２４】
(4) Ｐは、０.０４０重量％以下とする。
【００２５】
Ｐは、耐衝撃性を低下させるので低いほど好ましく、その上限値は０.０４０重量％とする。なお、必要以上の低減はコストの上昇を招く。
【００２６】
(5) Ｓは、０.０３０重量％以下とする。
【００２７】
Ｓは、耐食性や冷間加工性や熱間加工性を低下させるので、低いほど好ましく、その上限値は０.０３０重量％とし、好ましくは、０.０２０重量％以下とする。なお、必要以上の低減はコストの上昇を招く。
【００２８】
(6) Ｎｉは、６.５０〜８.５０重量％とする。
【００２９】
Ｎｉは、強力なオーステナイト相の生成元素であることから、Ｍｓ点を制御する重要な元素であるばかりでなく、高温強度の向上に寄与するとともに、析出硬化熱処理の後に後述するＡｌと結合して金属間化合物を生成し、硬さと耐摩耗性を向上させる。このような効果を得るためには、６.５０重量％以上の添加が必要である。好ましくは．７.００重量％以上とする。他方、多量に添加するとＭｓ点の過度な低下を招き、加工誘起マルテンサイト相の生成が困難となるばかりか、コストの上昇を招く。従って、その上限値は８.５０重量％とする。
【００３０】
(7) Ｃｒは、１６.００〜１８.００重量％とする。
【００３１】
Ｃｒは、耐食性と耐酸化性の向上に寄与するとともに、Ｍｓ点を制御する重要な元素である。このような効果を得るためには、１６.００重量％以上の添加が必要である。好ましくは、１６.３０重量％以上する。他方、多量に添加するとフェライト相が安定化し、加工誘起マルテンサイト相の生成が困難となるため、その上限値は１８.００重量％とし、好ましくは、１７.５０重量％以下とする。
【００３２】
(8) Ａｌは、０.７５〜１.５０重量％とする。
【００３３】
Ａｌは、鋼の溶製時の脱酸剤として添加されるとともに、析出硬化熱処理の後にＮｉと結合して金属間化合物を生成し、硬さと耐摩耗性を向上させる重要な元素である。このような効果を得るためには、０.７５重量％以上の添加が必要である。好ましくは、０.９０重量％以上とする。他方、多量に添加すると、鋼中に硬質のアルミナ介在物として存在して冷間加工性を低下させるため、その上限値は１.５０重量％とし、好ましくは、１.４０重量％以下とする。
【００３４】
上記組成のピストンリング用材料を溶解し、造塊後、圧延を行った後、次のような熱処理を施し、さらに、冷間加工後に析出硬化熱処理を施すことにより、マルテンサイトとオーステナイトの２相組織を有することで、強度と延性のバランスの優れた材料が得られる。
【００３５】
すなわち、この組成の材料を固溶化熱処理してＭS  点を常温付近にすることにより準安  定オーステナイトとする。この固溶化熱処理温度は溶解度曲線以上の温度で完全に固溶させる温度であればよく、特に限定されないが、１０００〜１１００℃の温度で所定時間（約９０分程度）保持し、次いで、空冷することができる。
【００３６】
この溶体化処理後の鋼に冷間加工（例えば、約６０％以上の加工率）を施すことによって応力誘起マルテンサイト変態が生成される。
【００３７】
次ぎに、この材料を冷間加工後に析出硬化熱処理を施すことによって、硬化させることができる。すなわち、冷間加工によって応力誘起マルテンサイトを増加させるとともに、加工硬化性のオーステナイト相の引張強さが著しく増大することが期待でき、冷間加工後に析出硬化熱処理を行うので、化合物（ＮｉＡｌ）を析出させる。
【００３８】
以上のように、本発明のピストンリング用線材は、オーステナイト相とマルテンサイト相を有する二相組織から形成され、それぞれの金属組織が熱処理時に互いに異なる変形態様を呈するので、次ぎに説明するように、コイリング後に歪み取りのための熱処理をしてもリング径の寸法変化が起こりにくくなることが期待できる。
【００３９】
すなわち、オーステナイト相は（冷間で行われる）コイリング後に歪み取りのための熱処理を行うと、コイリングと反対方向に変化しようとする。すなわち、オーステナイト相はコイル径が拡大する方向に変化しようとする。
【００４０】
一方、マルテンサイト相は（冷間で行われる）コイリング後に歪み取りのための熱処理を行うと、コイリングと同じ方向に変化しようとする。すなわち、マルテンサイト相はコイル径が縮小する方向に変化しようとする。
【００４１】
本発明のピストンリング用線材は熱処理時の変形態様の異なるオーステナイト相とマルテンサイト相の二相組織から形成され、コイリング後に歪み取りのための熱処理を行うと、拡径方向に変化しようとするオーステナイト相と縮径方向に変化しようとするマルテンサイト相の巧みなバランスにより、リング径の寸法変化が起こりにくくなるのである。
【００４２】
析出硬化熱処理としては、５５０±４０℃で約１０〜３０分程度保持し、次いで空冷するプロセスが好ましい。５１０℃未満および／または１０分未満の熱処理では析出硬化不足であり、５９０℃超および／または３０分を超える熱処理を行うと強靱性が低下するので好ましくない。
【００４３】
製品中のオーステナイト相とマルテンサイト相の比率は、体積率が６５〜９０％のマルテンサイト相と、残部が実質的にオーステナイト相からなることが好ましく、さらに、体積率が７０〜８５％のマルテンサイト相と、残部が実質的にオーステナイト相からなることがより好ましい。
【実施例１】
【００４４】
以下に本発明の実施例を製造工程順に説明するが、本発明は下記実施例に限定されるものでなく、本発明の技術的範囲を逸脱しない範囲において適宜変更と修正が可能である。
【００４５】
（１）溶解と固溶化熱処理と冷間伸線
以下の表１に示すような組成（重量％）の材料を溶解し、造塊後、圧延し、１０５０℃で６０分程度固溶化熱処理した後、線径５．５mmの線材に圧延した。
【００４６】
【表１】
2005344134.tif 000002
【００４７】
次ぎに、上記材料を固溶化熱処理後室温まで冷却し（水素ガス雰囲気）、線径２．０〜２．５mmの線材に伸線した。
【００４８】
（２）矩形断面の圧延
上記線材を、幅が２．０〜２.３mmで高さが１．０〜１.２mmの矩形断面に圧延した（伸線加工と矩形断面の圧延の合計冷間加工率＝６０〜７０％）。
【００４９】
（３）析出硬化熱処理
上記の矩形断面圧延材を以下の３種類の熱処理に供した。
(a) 矩形断面圧延材料を５００℃に昇温して１０分間保持後に６５０℃に昇温して１０分間保持し、その後室温まで冷却した（水素ガス雰囲気）。
(b) 矩形断面圧延材料を５５０℃に昇温して２０分間保持し、その後室温まで冷却した（水素ガス雰囲気）。
(c) 矩形断面圧延材料を６５０℃に昇温して１０分間保持後に５００℃に降温して１０分間保持し、その後室温まで冷却した（水素ガス雰囲気）。
【００５０】
（４）コイリング後、歪み取り熱処理後およびイオンプレーティング処理後のリング内径の変化量
次ぎに、上記熱処理材を外径７０mmとなるようにコイリング後、図１に示すようなピストンリング１の形状に切断し、歪み取りのために、６００℃に昇温して１時間保持後に室温まで冷却した（大気中）。さらに、イオンプレーティング（以下、ＩＰともいう）処理の熱履歴を模した熱処理として、５５０℃に昇温して４時間保持後に室温まで冷却した（大気中）。そして、コイリング後のリング外径と歪み取り熱処理後のリング外径とＩＰ模擬熱処理後のリング外径をノギスで測定することにより、次式１（歪み取り熱処理によるリング寸法変化量）と次式２（ＩＰ模擬熱処理によるリング寸法変化量）に示すように、ピストンリングの寸法変化量を求めた。なお、リング外径の測定は、図２に示すようにｄ1、ｄ2、ｄ3  の３箇所で行い、１０個のピストンリングについて測定した。
【００５１】
【数１】
2005344134.tif 000003
【００５２】
【数２】
2005344134.tif 000004
【００５３】
１０個のピストンリングの３箇所で測定した合計３０の数値から得られた寸法変化量の平均値を求めると、次ぎに示すような結果が得られた。
【００５４】
イ．歪み取り熱処理によるリング寸法変化量
(a) 析出硬化熱処理＝５００℃で１０分間保持後に６５０℃で１０分間保持したもののリング外径は、平均的に３．２４％拡径したことが認められた。
(b) 析出硬化熱処理＝５５０℃で２０分間保持したもののリング外径には、平均的に０．０５％の拡径しか認められなかった。
(c) 析出硬化熱処理＝６５０℃で１０分間保持後に５００℃で１０分間保持したもののリング外径は、平均的に３．３４％拡径したことが認められた。
【００５５】
上記リング外径変化量の数値から明らかなように、析出硬化熱処理を５５０℃で２０分間保持するという条件で行うことにより、コイリング後に歪み取り熱処理を行っても、リング外径は殆ど変化しないことが分かる。
【００５６】
ロ．ＩＰ模擬熱処理によるリング寸法変化量
(a) 析出硬化熱処理＝５００℃で１０分間保持後に６５０℃で１０分間保持したもののリング外径には、平均的に０．１１％の縮径しか認められなかった。
(b) 析出硬化熱処理＝５５０℃で２０分間保持したもののリング外径には、平均的に０．０９％の拡径しか認められなかった。
(c) 析出硬化熱処理＝６５０℃で１０分間保持後に５００℃で１０分間保持したもののリング外径には、平均的に０．０９％の縮径しか認められなかった。
【００５７】
上記リング外径変化量の数値から明らかなように、歪み取り熱処理後にイオンプレーティング模擬熱処理を行った場合、析出硬化熱処理条件に関わらず、リング外径は殆ど変化しないことが分かる。
【００５８】
（５）ネジレ、キャンバーおよび巻反りの測定
次ぎに、同上組成の材料を溶解し、造塊後、圧延し、同上条件で固溶化熱処理した後、線径５．５mmの線材に圧延した。さらに、その線材を焼鈍後室温まで冷却し（水素ガス雰囲気）、線径２．０〜２．５mmの線材に伸線した後、幅が２．０〜２.３mmで高さが１．０〜１.２mmの矩形断面に圧延した（伸線加工と矩形断面の圧延の合計冷間加工率＝６０〜７０％）。
【００５９】
その矩形断面の材料を４５０℃、５００℃、５５０℃、６００℃、６５０℃の各温度で１０分間熱処理を行った後に室温まで冷却し（水素ガス雰囲気）、直線性（真直度）を表す指標となるネジレ、キャンバーおよび巻反りを測定した。
【００６０】
ネジレの測定は、図３に示すように、長さが１００mmの熱処理後の矩形断面試料２を直角に折り曲げたときの試片２ａの鉛直方向に対する振れ角度θ1（゜）またはθ2（゜）を求めることによって行った。
【００６１】
キャンバーの測定は、図４に示すように、長さ２０mmの熱処理後の矩形断面試料３を水平な箇所に載置したとき、Ｌmmに対する反りの最大値ｄ(mm)を求めることによって行った。
【００６２】
巻反りの測定は、図５に示すように、長さ１０００mmの熱処理後の矩形断面試料４の上端部４ａをつかんで鉛直方向に垂らしたときの垂線５からの反り量ｃ1またはｃ2(mm)を求めることによって行った。
【００６３】
熱処理温度とネジレの関係については図６に示し、熱処理温度とキャンバーの関係については図７に示し、熱処理温度と巻反りの関係については図８に示す。
【００６４】
図６と図８に示すように、ネジレおよび巻反りは５５０℃で熱処理を行ったものの数値が最も低く、図７より、キャンバーについては、５００℃以上の熱処理で大きな変化が見られないことが分かる。
【００６５】
そこで、次ぎに、上記のようにして得た矩形断面圧延材料を、５００℃で１０分間保持後に６５０℃×１０分間保持するという析出硬化熱処理（熱処理Ａ）と、５００℃で５分間保持後に６５０℃で５分間保持するという析出硬化熱処理（熱処理Ｂ）と、５５０℃で２０分間保持するという析出硬化熱処理（熱処理Ｃ）と、６５０℃で１０分間保持後に５００℃で１０分間保持するという析出硬化熱処理（熱処理Ｄ）を行ったものについて、ネジレ、キャンバーおよび巻反りを測定した結果を表２に示す。
【００６６】
【表２】
2005344134.tif 000005
【００６７】
表２に明らかなにように、熱処理Ｃ（５５０℃で２０分間保持）を行うことにより、ネジレ、キャンバーおよび巻反りの数値が最も小さくなることが分かる、ネジレについては５゜以下であることが好ましく、キャンバーについては３mm以下であることが好ましく、巻反りについては５０mm以下であることが好ましいが、熱処理Ｃを行ったものはこれらの数値範囲をすべて満足していることが分かる。
【００６８】
（６）熱処理条件と硬度と強度
さらに、上記のようにして得た矩形断面圧延材料を、熱処理Ａ、熱処理Ｂ、熱処理Ｃまたは熱処理Ｄに供することによって、表層硬度と断面硬度を測定した結果を表３に示し、引張強さを測定した結果を表４に示す。表層硬度とは、矩形断面材料の長手方向の５箇所において、表面（図９の符号×参照、隣接する×印の長手方向の間隔は２cm程度）での硬度を測定した平均値をいい、断面硬度とは、矩形断面材料の長手方向の５箇所において、表面および中心部（５箇所、図１０の符号×参照）での硬度を測定した平均値をいう。
【００６９】
【表３】
2005344134.tif 000006
【００７０】
【表４】
2005344134.tif 000007
【００７１】
表３と表４に明らかなように、熱処理Ｃを行ったものは、表層硬度および断面硬度ならびに引張強さが最も大きく、表層硬度が５３３ＨＶ０．５、断面硬度が５２１ＨＶ１０という極めて大きな硬度を確保することができる。
【００７２】
（７）熱処理と金属組織
上記のようにして得た矩形断面圧延材料に以下の８種類の熱処理((a)〜(h)：コイリング加工を含む)を施した後Ｘ線回折にてマルテンサイト量（体積％）を測定したので、それらの各熱処理条件におけるマルテンサイト量について表５に示す。
(a)   矩形断面圧延材料を６００℃に昇温して１０分間保持後、室温まで冷却した（水素ガス雰囲気）。
(b)   熱処理(a) において、加熱温度を６５０℃とした。
(c)   矩形断面圧延材料を６５０℃に昇温して１０分間保持後に５００℃に降温して１０分間保持し、その後室温まで冷却した（水素ガス雰囲気）。さらに、その熱処理材を外径７０mmとなるようにコイリング後、図１に示すようなピストンリング１の形状に切断した。
(d)   熱処理(c) において、ピストンリングの形状に切断したものを６００℃に昇温して１時間保持後に室温まで冷却した（大気中）。
(e)   矩形断面圧延材料を５５０℃に昇温して２０分間保持し、その後室温まで冷却した（水素ガス雰囲気）。さらに、その熱処理材を外径７０mmとなるようにコイリング後、図１に示すようなピストンリング１の形状に切断した。
(f)   熱処理(e) において、ピストンリングの形状に切断したものを６００℃に昇温して１時間保持後に室温まで冷却した（大気中）。
(g)   矩形断面圧延材料を５００℃に昇温して１０分間保持後に６５０℃に昇温して１０分間保持し、その後室温まで冷却した（水素ガス雰囲気）。さらに、その熱処理材を外径７０mmとなるようにコイリング後、図１に示すようなピストンリング１の形状に切断した。
(h)   熱処理(g) において、ピストンリングの形状に切断したものを６００℃に昇温して１時間保持後に室温まで冷却した（大気中）。
【００７３】
【表５】
2005344134.tif 000008
【００７４】
表５に示すように、本発明の実施例である熱処理(e) はマルテンサイト相が７４％と高く、伸張しようとするオーステナイト相と収縮しようとするマルテンサイト相が巧みにバランスし、両相の熱処理に伴う変形態様が互いに補完するように作用するので、上記したように、外径７０mmにコイリング後に歪み取りのための熱処理をしてもリング径の寸法変化が抑制されるのである。
【図面の簡単な説明】
【００７５】
【図１】ピストンリングの斜視図である。
【図２】ピストンリングの外径測定位置を説明する図である。
【図３】ネジレの測定方法を説明する図である。
【図４】キャンバーの測定方法を説明する図である。
【図５】巻き反りの測定方法を説明する図である。
【図６】熱処理温度とネジレの関係を示す図である。
【図７】熱処理温度とキャンバーの関係を示す図である。
【図８】熱処理温度と巻反りの関係を示す図である。
【図９】表層硬度の測定位置を示す図である。
【図１０】断面硬度の測定位置を示す図である。
【符号の説明】
【００７６】
１    ピストンリング
２    矩形断面圧延試料
３    矩形断面圧延試料
４    矩形断面圧延試料
【図１】
2005344134.tif 000009
【図２】
2005344134.tif 000010
【図３】
2005344134.tif 000011
【図４】
2005344134.tif 000012
【図５】
2005344134.tif 000013
【図６】
2005344134.tif 000014
【図７】
2005344134.tif 000015
【図８】
2005344134.tif 000016
【図９】
2005344134.tif 000017
【図１０】
2005344134.tif 000018